(57)【特許請求の範囲】
【請求項１】
支持体上に少なくとも物理現像核層とハロゲン化銀乳剤層をこの順に有する導電性材料前駆体において、該物理現像核層に含有されるバインダー量が１００ｍｇ／ｍ2以上であり、かつ該バインダーの５０質量％以上が高分子ラテックスであることを特徴とする導電性材料前駆体。
【請求項２】
請求項１記載の導電性材料前駆体を用いて製造された導電性材料。
【発明の詳細な説明】
【技術分野】
【０００１】
本発明は、電気回路、アンテナ回路、電磁波シールド材、タッチパネル等の用途に用いることができる導電性材料の製造に用いる導電性材料前駆体及び導電性材料に関するものである。
【背景技術】
【０００２】
近年、電子機器の小型化が強く求められる中、プリント基板を始めとする電気回路は益々高密度化、高精細化が求められてきている。
【０００３】
電気回路を製造する方法としては例えば、１）銅、金、ＩＴＯ、酸化スズなどの導電性材料で被覆された絶縁性基板に、２）感光性樹脂などのフォトレジスト剤を塗りつけ、３）所望のパターンのマスクをかけて紫外線などを照射して、４）フォトレジスト剤を硬化させ、５）未硬化部分を取り除いた後、６）化学エッチングなどによって不要な銅箔部分を除去し電気回路を形成する方法（サブトラクティブ法）が知られている。この方法では工程が煩雑で、かつ高精細な画線を描くことは金属のエッチング工程を有しているため困難であった。
【０００４】
高精細な画線を描く方法としては１）絶縁性基板に無電解めっき触媒を付与し、２）フォトレジスト剤を塗布し、露光及び現像し、３）無電解めっきを施し、導電パターンを形成し、４）めっきレジストを除去する方法（フルアディティブ法）、あるいは１）絶縁性基板に無電解めっき触媒を付与し、無電解めっきを施し、２）フォトレジスト剤を塗布し、露光及び現像し、３）電解めっきを施し、導電パターンを形成し、４）めっきレジスト等を剥離にする方法（セミアディティブ法）なども知られている。やはりこの方法も工程が煩雑で、サブトラクティブ法同様使用したフォトレジスト剤全てを最終的に廃棄せざるを得ないという問題を有していた。
【０００５】
簡易な工程で電気回路を製造する方法としては金属ペーストを基板上にスクリーン印刷法やインクジェット印刷法等で印刷し、焼結等させることで電気回路を形成する方法が知られている。しかしながら、スクリーン印刷法やインクジェット印刷法では５０μｍ以下の高精細な画線を描くことは困難であった。更にスクリーン印刷の場合、高精細な画線を連続して描こうとした場合、高精細な紗を使用しなければならないが、逆にその紗が詰まりやすいという問題を有している。インクジェット法の場合は特に電気回路を製造する場合だけでなく、民生用のインクジェットプリンタを含め、固形分を含有するインク組成物を印刷する場合には常にインクジェットノズルが詰まるという問題を有している。従って、印刷法を用いて電気回路を製造する場合には、その安定性に問題を有していた。
【０００６】
均一なパターンを作ると言う観点において、近年導電性材料前駆体としてハロゲン化銀乳剤層を含有する銀塩写真感光材料を使用する方法が提案されている。例えば国際公開第０１／５１２７６号パンフレット、特開２００４−２２１５６４号公報では銀塩写真感光材料を像露光、現像処理した後、金属めっき処理を施すことで導電性材料を製造する方法の提案がなされている。同じく銀塩感光材料を使う方法として銀塩拡散転写法を用いる方法も提案されており、例えば特開２００３−７７３５０号公報（特許文献１）などがある。特に銀塩拡散転写法を用いる手法はその特徴としてめっき処理を施さなくともある程度高い導電性が得られるので、用途によってはめっき処理無しで使用でき、更にめっき処理が必要な場合でもめっきがしやすいという特徴を持つ点で非常に有用な手法である。
【０００７】
銀塩拡散転写法を用いる手法においては形成される銀画像は非常に薄く、かつ緻密なものとなっており、それ故に前述の長所が得られる。しかし、この銀画像にめっき処理を施す場合、特に高い導電性を得る目的でめっき処理を施す場合にはこの薄い銀画像に厚い金属層がめっきされるので、銀画像と支持体が強固に密着していなければ、めっきによる応力のため、画像が支持体から剥がれてしまう場合があった。この問題に対しては様々な解決方法が提案されており、例えば前述の特許文献１では物理現像核層に少量のタンパク質バインダーを入れそのバインダーと支持体を密着させることで密着強度を上げる手法が、あるいは特開２００５−２５０１６９号公報（特許文献２）では活性水素基を有する樹脂支持体上に活性水素基と架橋反応する架橋剤を物理現像核層に含有させて、物理現像核層と支持体の密着強度を上げる手法が提案されている。
【０００８】
一方でこれら銀塩拡散転写法により製造される導電性材料はその支持体としてポリエチレンテレフタレートなどのフレキシブルな支持体を用いる場合があるが、この場合導電性材料を例えばロール状に巻き取るなど、その製造工程中、あるいは製造後に曲げて使用されることが非常に多い。この曲げられるときに銀塩拡散転写法を用いる手法で製造され、その後めっき処理が施された導電性材料には、銀画像及びめっき金属層と支持体が強固に密着するのみならず優れた屈曲性が求められる。特にニッケルなどの金属をめっきして製造した導電性材料では導電性材料を曲げる際に金属層にひびが入ってしまう場合があった。この問題に対しては特許文献１や特許文献２を始めとする従来の提案されてきた手法では十分満足できなかった。
【特許文献１】特開２００３−７７３５０号公報（第１頁）
【特許文献２】特開２００５−２５０１６９号公報（第１頁）
【発明の開示】
【発明が解決しようとする課題】
【０００９】
従って、本発明の目的は、銀塩拡散転写法を用いた手法の利点を維持したまま、めっき処理を施しても銀画像及びめっき金属層と支持体との密着性、及び屈曲性に優れた導電性材料を提供することにあり、その導電性材料を製造するための導電性材料前駆体を提供することにある。
【課題を解決するための手段】
【００１０】
本発明の上記目的は下記の発明により達成された。
（１）支持体上に少なくとも物理現像核層とハロゲン化銀乳剤層をこの順に有する導電性材料前駆体において、該物理現像核層に含有されるバインダー量が１００ｍｇ／ｍ2以上であり、かつ該バインダーの５０質量％以上が高分子ラテックスであることを特徴とする導電性材料前駆体。
（２）上記（１）記載の導電性材料前駆体を用いて製造された導電性材料。
【発明の効果】
【００１１】
本発明により、銀塩拡散転写法を用いた手法の利点を維持したまま、めっき処理を施しても銀画像及びめっき金属層と支持体との密着性、及び屈曲性に優れた導電性材料を提供することができ、またその導電性材料を製造するための導電性材料前駆体を提供することができる。
【発明を実施するための最良の形態】
【００１２】
銀塩拡散転写法を用いた手法に用いる導電性材料前駆体の物理現像核層は従来公知の提案では物理現像核に対してそのバインダー量はあまり多く用いられることはなかった。バインダー量が多い場合には生成される銀画像中にバインダーが取り込まれ、導電性が悪くなる場合が多かったためである。しかし、物理現像核層のバインダーの５０質量％以上を高分子ラテックスとすることで物理現像核層のバインダーが多くとも導電性が低下することなく、かつ銀画像と支持体の密着性や銀画像及びめっき金属層の屈曲性を改善できることを見出すことができ、本発明に至った。以下に詳細を記載する。
【００１３】
本発明の導電性材料前駆体は支持体上に少なくとも物理現像核層、ハロゲン化銀乳剤層を支持体に近い方からこの順で有する。更には、非感光性層を支持体から最も遠い最外層として及び／または物理現像核層とハロゲン化銀乳剤層との間の中間層として有していても良い。また物理現像核層と支持体の間に下引き層を設けることも可能である。
【００１４】
本発明の導電性材料前駆体における物理現像核層の物理現像核としては、重金属あるいはその硫化物からなる微粒子（粒子サイズは１〜数十ｎｍ程度）が用いられる。例えば、金、銀等のコロイド、パラジウム、亜鉛等の水溶性塩と硫化物を混合した金属硫化物等が挙げられるが、銀コロイド及び硫化パラジウム核が好ましい。物理現像核層における物理現像核の含有量は、固形分で１平方メートル当たり０．１〜１０ｍｇが好ましく、更に好ましくは０．５〜３ｍｇである。
【００１５】
物理現像核層は、バインダーとして高分子ラテックスを含有するが、高分子ラテックス以外のバインダーとしては公知の水溶性高分子化合物が挙げられる。かかる水溶性高分子化合物としてはポリアクリル酸、ポリアクリルアミド、ポリビニルアルコール、ポリビニルピロリドン、無水マレイン酸とスチレンの共重合体等が挙げられ、またゼラチン、アルブミン、カゼイン、ポリリジン等のタンパク質、カラギーナン、ヒアルロン酸などムコ多糖類、「高分子の化学反応」（大河原  信著  １９７２、化学同人社）２．６．４章記載のアミノ化セルロース、ポリエチレンイミン、ポリアリルアミン、ポリジアリルアミン、アリルアミンとジアリルアミンの共重合体、ジアリルアミンと無水マレイン酸との共重合体、ジアリルアミンと二酸化硫黄との共重合体などが挙げられる。これら水溶性高分子化合物の中ではタンパク質やポリエチレンイミン、ポリアリルアミン等のアミノ基を有する高分子化合物を用いることが好ましい。
【００１６】
高分子ラテックスとしては単独重合体や共重合体など各種公知のラテックスを用いることができる。単独重合体としては酢酸ビニル、塩化ビニル、スチレン、メチルアクリレート、ブチルアクリレート、メタクリロニトリル、ブタジエン、イソプレンなどの重合体があり、共重合体としてはエチレン・ブタジエン共重合体、スチレン・ブタジエン共重合体、スチレン・ｐ−メトオキシスチレン共重合体、スチレン・酢酸ビニル共重合体、酢酸ビニル・塩化ビニル共重合体、酢酸ビニル・マレイン酸ジエチル共重合体、メチルメタクリレート・アクリロニトリル共重合体、メチルメタクリレート・ブタジエン共重合体、メチルメタクリレート・スチレン共重合体、メチルメタクリレート・酢酸ビニル共重合体、メチルメタクリレート・塩化ビニリデン共重合体、メチルアクリレート・アクリロニトリル共重合体、メチルアクリレート・ブタジエン共重合体、メチルアクリレート・スチレン共重合体、メチルアクリレート・酢酸ビニル共重合体、アクリル酸・ブチルアクリレート共重合体、メチルアクリレート・塩化ビニル共重合体、ブチルアクリレート・スチレン共重合体、各種ウレタン等がある。この中でもウレタンラテックス、特に耐候性の高い無黄変型ウレタンポリカーボネートラテックスが好ましい。高分子ラテックスの平均粒子径は０．０１〜０．３μｍであることが好ましく、更に好ましくは０．０２〜０．１μｍである。また高分子ラテックスのＴｇは４０℃以下が好ましく、更に０℃以下であることが好ましい。
【００１７】
本発明の導電性材料前駆体の物理現像核層のバインダー量は１００ｍｇ／ｍ2以上であり、上限は２５００ｍｇ／ｍ2以下であることが望ましく、好ましくは１００〜２０００ｍｇ／ｍ2、更に好ましくは１５０〜１０００ｍｇ／ｍ2である。好ましい物理現像核とバインダーの質量比率は１：１０〜１：２００００、更に好ましくは１：１００〜１：３０００である。バインダーにおける高分子ラテックスの比率は５０質量％以上であり、好ましくは６０〜９９質量％、更に好ましくは７０〜９８質量％である。
【００１８】
本発明の導電性材料前駆体の物理現像核層は架橋剤で架橋されていることが好ましい。かかる架橋剤としては、例えばクロム明ばんのような無機化合物、ホルマリン、グリオキザール、マレアルデヒド、グルタルアルデヒドのようなアルデヒド類、尿素やエチレン尿素等のＮ−メチロール化合物、ムコクロル酸、２，３−ジヒドロキシ−１，４−ジオキサンの様なアルデヒド等価体、２，４−ジクロロ−６−ヒドロキシ−ｓ−トリアジン塩や、２，４−ジヒドロキシ−６−クロロ−トリアジン塩のような活性ハロゲンを有する化合物、ビニルスルホニル基を１分子中に二個以上有する化合物、ジビニルケトンやＮ，Ｎ，Ｎ−トリアクリロイルヘキサヒドロトリアジン、活性な三員環であるエチレンイミノ基やエポキシ基を分子中に二個以上有する化合物類、あるいはこれら以外に「高分子の化学反応」（大河原  信著  １９７２、化学同人社）の２．６．７章、５．２章、９．３章など記載の架橋剤等の公知の高分子架橋剤を含有させることもできる。これら架橋剤の中でもビニルスルホニル基を１分子中に二個以上有する化合物を用いることが最も好ましい。更に好ましくは少なくとも２個以上のビニルスルホニル基と１個以上のカルバモイル基を含有する化合物を用いることであり、具体的には下記一般式１で示される化合物を用いることが最も好ましい。
【００１９】
【化１】
0005180622.tif 000002
【００２０】
式中Ｌ1、Ｌ2はそれぞれ存在してもしなくても良い２価の連結基を示す。存在する場合、好ましくは、炭素数１〜５の置換されていても良いアルキレン基、アリーレン基、カルバモイル基、スルファモイル基、酸素、硫黄、窒素等を示し、これらは組み合わさっていても良い。Ｒ3は水素原子、炭素数１〜５の置換されていても良いアルキル基、置換されていても良いベンゼン、ナフタレン等のアリール基を示し、中でも水素原子が好ましい。
【００２１】
上記一般式１の化合物の具体例を以下に示すが、これらに限定されるものではない。
【００２２】
【化２】
0005180622.tif 000003
【００２３】
本発明の導電性材料前駆体の物理現像核層における架橋剤の添加量は物理現像核層中の全バインダー量に対して１〜１０質量％が好ましく、更に好ましくは３〜７質量％が好ましい。
【００２４】
更に物理現像核層にはシリカなどのマット剤、界面活性剤、紫外線吸収剤等を含有させることができる。
【００２５】
本発明において導電性材料前駆体の物理現像核層と支持体との間に下引き層を設けることもできる。下引き層としては例えば特開平６−１７２５６８号公報や特開平１１−５２５１４号公報、特開２０００−２２９３９６号公報など公知の下引き層を用いることができる。
【００２６】
本発明の導電性材料前駆体においては光センサーとしてハロゲン化銀乳剤層が設けられる。ハロゲン化銀に関する銀塩写真フィルムや印画紙、印刷製版用フィルム、フォトマスク用エマルジョンマスク等で用いられる技術は、そのまま用いることもできる。
【００２７】
ハロゲン化銀乳剤層に用いられるハロゲン化銀乳剤粒子の形成には、順混合、逆混合、同時混合等のＲｅｓｅａｒｃｈ  Ｄｉｓｃｌｏｓｕｒｅ  Ｉｔｅｍ  １７６４３（１９７８年１２月）及び１８７１６（１９７９年１１月）、３０８１１９（１９８９年１２月）で記載されていような公知の手法を用いることができる。中でも同時混合法の１種で、粒子形成される液相中のｐＡｇを一定に保ついわゆるコントロールドダブルジェット法を用いることが、粒径のそろったハロゲン化銀乳剤粒子が得られる点において好ましい。本発明においては、好ましいハロゲン化銀乳剤粒子の平均粒径は０．２５μｍ以下、特に好ましくは０．０５〜０．２μｍである。本発明に用いられるハロゲン化銀乳剤のハロゲン化物組成には好ましい範囲が存在し、塩化物を８０ｍｏｌ％以上含有するのが好ましく、特に９０ｍｏｌ％以上が塩化物であることが特に好ましい。
【００２８】
ハロゲン化銀乳剤の製造においては、必要に応じてハロゲン化銀粒子の形成あるいは物理熟成の過程において、亜硫酸塩、鉛塩、タリウム塩あるいはロジウム塩もしくはその錯塩、イリジウム塩もしくはその錯塩など、VIII族金属元素の塩もしくはその錯塩を共存させても良い。また、種々の化学増感剤によって増感することができ、硫黄増感法、セレン増感法、貴金属増感法など当業界で一般的な方法を、単独、あるいは組み合わせて用いることができる。また本発明においてハロゲン化銀乳剤は必要に応じて色素増感することもできる
【００２９】
また、ハロゲン化銀乳剤層が含有するハロゲン化銀量とゼラチン量の比率は、ハロゲン化銀（銀換算）とゼラチンとの質量比（銀／ゼラチン）が１．２以上、より好ましくは１．５以上である。
【００３０】
ハロゲン化銀乳剤層には、更に種々の目的のために、公知の写真用添加剤を用いることができる。これらは、Ｒｅｓｅａｒｃｈ  Ｄｉｓｃｌｏｓｕｒｅ  Ｉｔｅｍ  １７６４３（１９７８年１２月）及び１８７１６（１９７９年１１月）、３０８１１９（１９８９年１２月）に記載、あるいは引用された文献に記載されている。
【００３１】
前述の通り、本発明の導電性材料前駆体にはハロゲン化銀乳剤層と物理現像核層の間やハロゲン化銀乳剤層の上の層に非感光性層を設けることができる。これらの非感光性層は、水溶性高分子化合物を主たるバインダーとする層である。ここでいう水溶性高分子化合物とは、現像液で容易に膨潤し、下層のハロゲン化銀乳剤層、物理現像核層まで現像液を容易に浸透させるものであれば任意のものが選択できる。
【００３２】
具体的には、ゼラチン、アルブミン、カゼイン、ポリビニルアルコール等を用いることができる。特に好ましい水溶性高分子化合物は、ゼラチン、アルブミン、カゼイン等のタンパク質である。本発明の効果を十分に得るためには、この非感光性層のバインダー量としては、ハロゲン化銀乳剤層の総バインダー量に対して２０〜１００質量％の範囲が好ましく、特に３０〜８０質量％が好ましい。
【００３３】
これら非感光性層には、必要に応じてＲｅｓｅａｒｃｈ  Ｄｉｓｃｌｏｓｕｒｅ  Ｉｔｅｍ  １７６４３（１９７８年１２月）及び１８７１６（１９７９年１１月）、３０８１１９（１９８９年１２月）に記載されているような公知の写真用添加剤を含有させることができる。また、処理後のハロゲン化銀乳剤層の剥離及び／または除去を妨げない限りにおいて、架橋剤により硬膜させることも可能である。
【００３４】
本発明の導電性材料前駆体にはハロゲン化銀乳剤層の感光波長域に吸収極大を有する非増感性染料または顔料を、画質向上のためのハレーション、あるいはイラジエーション防止剤として用いることは好ましい。ハレーション防止剤としては、好ましくは上記した下引き層あるいは物理現像核層、あるいは物理現像核層とハロゲン化銀乳剤層の間に必要に応じて設けられる中間層、または支持体を挟んで設けられる裏塗り層に含有させることができる。イラジエーション防止剤としては、ハロゲン化銀乳剤層に含有させるのが良い。添加量は、目的の効果が得られるのであれば広範囲に変化しうるが、例えばハレーション防止剤として裏塗り層に含有させる場合、１平方メートル当たり、約２０ｍｇ〜約１ｇの範囲が望ましく、好ましくは、極大吸収波長における光学濃度として０．５以上である。
【００３５】
本発明の導電性材料前駆体に用いられる支持体としては、例えばポリエチレンテレフタレート等のポリエステル樹脂、ジアセテート樹脂、トリアセテート樹脂、アクリル樹脂、ポリカーボネート樹脂、ポリ塩化ビニル、ポリイミド樹脂、ポリフッ化ビニリデン、セロハン、セルロイド等のプラスチック樹脂フィルム、ガラス板などが挙げられる。更に本発明においては帯電防止層などを必要に応じて設けることもできる。
【００３６】
上記導電性材料前駆体を用い、導電性材料を作製するための方法は、例えば網目状パターンの銀薄膜の形成が挙げられる。この場合、ハロゲン化銀乳剤層は網目状パターンに露光されるが、露光方法として、網目状パターンの透過原稿とハロゲン化銀乳剤層を密着して露光する方法、あるいは各種レーザー光を用いて走査露光する方法等がある。上記したレーザー光で露光する方法においては、例えば４００〜４３０ｎｍに発振波長を有する青色半導体レーザー（バイオレットレーザーダイオードともいう）を用いることができる。
【００３７】
網目状パターンのような任意の形状パターンの透過原稿と上記前駆体を密着して露光、あるいは、任意の形状パターンのデジタル画像を各種レーザー光の出力機で上記前駆体に走査露光した後、銀塩拡散転写現像液で処理することにより物理現像が起こり、未露光部のハロゲン化銀が溶解されて銀錯塩となり、物理現像核上で還元されて金属銀が析出して形状パターンの銀薄膜を得ることができる。一方、露光された部分はハロゲン化銀乳剤層中で化学現像されて黒化銀となる。現像後、不要になったハロゲン化銀乳剤層及び中間層、保護層は水洗除去されて、形状パターンの銀薄膜が表面に露出する。
【００３８】
現像処理後のハロゲン化銀乳剤層等の物理現像核層の上に設けられた層の除去方法は、水洗除去あるいは剥離紙等に転写剥離する方法がある。水洗除去は、スクラビングローラ等を用いて温水シャワーを噴射しながら除去する方法や温水をノズル等でジェット噴射しながら水の勢いで除去する方法がある。また、剥離紙等で転写剥離する方法は、ハロゲン化銀乳剤層上の余分なアルカリ液（銀塩拡散転写用現像液）を予めローラ等で絞り取っておき、ハロゲン化銀乳剤層等と剥離紙を密着させてハロゲン化銀乳剤層等をプラスチック樹脂フィルムから剥離紙に転写させて剥離する方法である。剥離紙としては吸水性のある紙や不織布、あるいは紙の上にシリカのような微粒子顔料とポリビニルアルコールのようなバインダーとで吸水性の空隙層を設けたものが用いられる。
【００３９】
次に、銀塩拡散転写用現像液について説明する。かかる現像液は、可溶性銀錯塩形成剤及び還元剤を含有するアルカリ液である。可溶性銀錯塩形成剤は、ハロゲン化銀を溶解し可溶性の銀錯塩を形成させる化合物であり、還元剤はこの可溶性銀錯塩を還元して物理現像核上に金属銀を析出させるための化合物である。
【００４０】
現像液に用いられる可溶性銀錯塩形成剤としては、チオ硫酸ナトリウムやチオ硫酸アンモニウムのようなチオ硫酸塩、チオシアン酸ナトリウムやチオシアン酸アンモニウムのようなチオシアン酸塩、亜硫酸ナトリウムや亜硫酸水素カリウムのような亜硫酸塩、オキサゾリドン類、２−メルカプト安息香酸及びその誘導体、ウラシルのような環状イミド類、アルカノールアミン、ジアミン、特開平９−１７１２５７号公報に記載のメソイオン性化合物、米国特許第５，２００，２９４号明細書に記載のようなチオエーテル類、５，５−ジアルキルヒダントイン類、アルキルスルホン類、他に、「Ｔｈｅ  Ｔｈｅｏｒｙ  ｏｆ  ｔｈｅ  ｐｈｏｔｏｇｒａｐｈｉｃ  Ｐｒｏｃｅｓｓ（４ｔｈ  ｅｄｉｔｉｏｎ，ｐ４７４〜４７５）」、Ｔ．Ｈ．Ｊａｍｅｓ著に記載されている化合物が挙げられる。
【００４１】
これらの可溶性銀錯塩形成剤の中でも特に、アルカノールアミンが好ましい。アルカノールアミンを含有した処理液で現像を行って得られた導電性材料の表面抵抗は比較的低い値が得られる。
【００４２】
アルカノールアミンとしては、例えばＮ−（２−アミノエチル）エタノールアミン、ジエタノールアミン、Ｎ−メチルエタノールアミン、トリエタノールアミン、Ｎ−エチルジエタノールアミン、ジイソプロパノールアミン、エタノールアミン、４−アミノブタノール、Ｎ，Ｎ−ジメチルエタノールアミン、３−アミノ−１−プロパノール、２−アミノ−１−プロパノール、２−アミノ−２−メチル−１−プロパノール等が挙げられる。
【００４３】
これらの可溶性銀錯塩形成剤は単独で、または複数組み合わせて使用することができる。
【００４４】
現像液に用いられる還元剤は、Ｒｅｓｅａｒｃｈ  Ｄｉｓｃｌｏｓｕｒｅ  Ｉｔｅｍ  １７６４３（１９７８年１２月）及び１８７１６（１９７９年１１月）、３０８１１９（１９８９年１２月）に記載されているような写真現像の分野で公知の現像主薬を用いることができる。例えば、ハイドロキノン、カテコール、ピロガロール、メチルハイドロキノン、クロルハイドロキノン等のポリヒドロキシベンゼン類、アスコルビン酸及びその誘導体、１−フェニル−４，４−ジメチル−３−ピラゾリドン、１−フェニル−３−ピラゾリドン、１−フェニル−４−メチル−４−ヒドロキシメチル−３−ピラゾリドン等の３−ピラゾリドン類、パラメチルアミノフェノール、パラアミノフェノール、パラヒドロキシフェニルグリシン、パラフェニレンジアミン等が挙げられる。これらの還元剤は単独で、または複数組み合わせて使用することができる。
【００４５】
可溶性銀錯塩形成剤の含有量は、現像液１ｌ当たり、０．００１〜５ｍｏｌが好ましく、より好ましくは０．００５〜１ｍｏｌの範囲である。還元剤の含有量は現像液１ｌ当たり０．０１〜１ｍｏｌが好ましく、より好ましくは０．０５〜１ｍｏｌの範囲である。
【００４６】
現像液のｐＨは１０以上が好ましく、更に１１〜１４が好ましい。所望のｐＨに調整するために、水酸化ナトリウム、水酸化カリウムなどのアルカリ剤、燐酸、炭酸などの緩衝剤を単独、または組み合わせて含有させる。また、本発明の現像液には、亜硫酸ナトリウムや亜硫酸カリウム等の保恒剤を含むことが好ましい。
【００４７】
前記露光及び現像処理により形成された導電性材料の銀画像部に更に高い導電性を得るためや、あるいは銀画像の色調を変えるためなどの種々の目的でめっき処理を行うことが可能である。本発明におけるめっき処理としては、無電解めっき（化学還元めっきや置換めっき）、電解めっき、または無電解めっきと電解めっきの両方を用いることができる。めっき処理によりどの程度導電性を付与するかは用いる用途に応じて異なるが、例えばＰＤＰ用に用いる電磁波シールド材として用いるためには表面抵抗値２．５Ω／□以下、好ましくは１．５Ω／□以下が要求される。
【００４８】
本発明において無電解めっき処理を施す場合、無電解めっきに先立ち、無電解めっきを促進させる目的でパラジウムを含有する溶液で活性化処理することもできる。パラジウムとしては２価のパラジウム塩あるいはその錯体塩の形でも良いし，また金属パラジウムであっても良い。しかし、液の安定性、処理の安定性から好ましくはパラジウム塩あるいはその錯塩を用いることが良い。
【００４９】
本発明における無電解めっきは、公知の無電解めっき技術、例えば無電解ニッケルめっき，無電解コバルトめっき、無電解金めっき、無電解銀めっきなどを用いることができるが、上記の必要な導電性と透明性を得るためには無電解銅めっきを行うことが好ましい。
【００５０】
本発明における無電解銅めっき液には硫酸銅や塩化銅など銅の供給源、ホルマリンやグリオキシル酸、テトラヒドロホウ酸カリウム、ジメチルアミンボランなど還元剤、ＥＤＴＡやジエチレントリアミン５酢酸、ロシェル塩、グリセロール、メソ−エリトリトール、アドニール、Ｄ−マンニトール、Ｄ−ソルビトール、ズルシトール、イミノ２酢酸、ｔｒａｎｓ−１，２−シクロヘキサンジアミン４酢酸、１，３−ジアミノプロパン−２−オール，グリコールエーテルジアミン、トリイソプロパノールアミン、トリエタノールアミン等の銅の錯化剤、水酸化ナトリウム、水酸化カリウム、水酸化リチウムなどのｐＨ調整剤などが含有される。更にその他に浴の安定化やめっき皮膜の平滑性を向上させるための添加剤としてポリエチレングリコール、黄血塩、ビピリジル，ｏ−フェナントロリン、ネオクプロイン、チオ尿素、シアン化物などを含有させることもできる。めっき液は安定性を増すためエアレーションを行うことが好ましい。
【００５１】
無電解銅めっきでは前述の通り種々の錯化剤を用いることができるが、錯化剤の種類により酸化銅が共析し、導電性に大きく影響したり、あるいはトリエタノールアミンなど銅イオンとの錯安定定数の低い錯化剤は銅が沈析しやすいため、安定しためっき液やめっき補充液が作り難いなどということが知られている。従って工業的に通常用いられる錯化剤は限られており、本発明においても同様の理由でめっき液の組成として特に錯化剤の選択は重要である。特に好ましい錯化剤としては銅錯体の安定定数の大きいＥＤＴＡやジエチレントリアミン５酢酸などが挙げられ、このような好ましい錯化剤を用いためっき液としては例えばプリント基板の作製に使用される高温タイプの無電解銅めっきがある。高温タイプの無電解銅めっきの手法については「無電解めっき  基礎と応用」（電気鍍金研究会編）ｐ１０５などに詳しく記載されている。高温タイプのめっきでは通常６０〜７０℃で処理し、処理時間は無電解めっき後に電解めっきを施すかどうかで変わってくるが、通常１〜３０分、好ましくは３〜２０分無電解めっき処理を行うことで本発明の目的を達することができる。
【００５２】
本発明において銅以外の無電解めっき処理を行う場合は例えば「めっき技術ガイドブック」（東京鍍金材料協同組合技術委員会編、１９８７年）ｐ４０６〜４３２記載の方法などを用いることができる。
【００５３】
本発明においては電解めっきを施すこともできる。電解めっき法としては銅めっき、ニッケルめっき、亜鉛めっき、スズめっき等の公知のめっき方法を用いることができ、その方法として例えば「めっき技術ガイドブック」（東京鍍金材料協同組合技術委員会編、１９８７年）記載の方法を用いることができる。どのめっき法を用いるかは製造する導電性材料の用途によって異なるが、導電性を更に高めるためにめっきする場合、銅めっきやニッケルめっきが好ましい。銅めっきのめっき法として好ましい方法としては硫酸銅浴めっき法やピロリン酸銅浴めっき法、ニッケルめっき法としてはスルファミン浴めっき法、ワット浴めっき法、黒色めっき法などが好ましい。本発明は特にニッケル電解めっきを行った際に優れた効果を有する。
【００５４】
本発明においてはめっき処理の後、酸化処理を行うことも可能である。酸化処理としては、種々の酸化剤を用いた公知の方法を用いることができる。酸化処理液には酸化剤としてＥＤＴＡ鉄塩、ＤＴＰＡ鉄塩、１，３−ＰＤＴＡ鉄塩、β−ＡＤＡ鉄塩、ＢＡＩＤＡ鉄塩などの各種アミノポリカルボン酸鉄塩、重クロム酸塩、過硫酸塩、過マンガン酸塩、赤血塩などを用いることができるが、環境負荷が少なく、安全なアミノポリカルボン酸鉄塩を用いることが好ましい。酸化剤の使用量は０．０１〜１ｍｏｌ／ｌ、好ましくは０．１〜０．３ｍｏｌ／ｌである。その他に促進剤として臭化物、ヨウ化物、グアニジン類、キノン類、ヴァイツラジカル、アミノエタンチオール類、チアゾール類、ジスルフィド類、へテロ環メルカプト類など公知のものを用いることもできる。
【００５５】
本発明により製造された導電性材料の銀画像は後処理を施すこともできる。後処理液としては例えば還元性物質、水溶性リンオキソ酸化合物、水溶性ハロゲン化物などの水溶液が一例としてあげられる。このような後処理液により５０〜７０℃、更に好ましくは６０〜７０℃で１０秒以上、好ましくは３０秒〜３分処理することで、銀画像パターンのＸ線回折による２θ＝３８．２°での半値幅が０．３５以下となるようすれば、非常に高い導電性を得ることができ、また高温高湿下でもその抵抗値が変動しなくなるので好ましい。
【実施例１】
【００５６】
本発明の実施例を以下に示す。本発明に使用される導電性材料前駆体を作製するために、透明支持体として、厚み１００μｍのポリカーボネートベース（三菱ガス化学社製ユーピロンシート）を用いた。硫化パラジウムゾル液を下記の様にして作製し、得られたゾルを用いて物理現像核液Ａ１〜Ａ８、及び比較物理現像核液Ａ９を作製し、ポリカーボネートベース上にそれぞれ塗布した。
【００５７】
＜硫化パラジウムゾルの調製＞
Ａ液    塩化パラジウム                            ５ｇ
塩酸                                    ４０ｍｌ
蒸留水                              １０００ｍｌ
Ｂ液    硫化ソーダ                            ８．６ｇ
蒸留水                              １０００ｍｌ
Ａ液とＢ液を撹拌しながら混合し、３０分後にイオン交換樹脂の充填されたカラムに通し硫化パラジウムゾルを得た。
【００５８】
＜物理現像核液処方Ａ１／１ｍ2当たり＞
前記硫化パラジウムゾル（硫化パラジウムとして）    １ｍｇ
ハイドランＷＬＳ２１０（大日本インキ化学工業社製ポリカーボネート系ウレタンラテックス）                                        ２５８ｍｇ（固形分９０ｍｇ）
ゼラチン                                        １０ｍｇ
界面活性剤（Ｓ−１）                              １ｍｇ
サイリシア４５０（富士シリシア化学社製シリカ）１．２５ｍｇ
ＶＳ−２                                          ４ｍｇ
【００５９】
【化３】
0005180622.tif 000004
【００６０】
＜物理現像核液処方Ａ２／１ｍ2当たり＞
前記硫化パラジウムゾル（硫化パラジウムとして）    １ｍｇ
ハイドランＷＬＳ２１０                        ３８６ｍｇ（固形分１３５ｍｇ）
ゼラチン                                        １５ｍｇ
界面活性剤（Ｓ−１）                          １．５ｍｇ
サイリシア４５０                            １．８８ｍｇ
ＶＳ−２                                          ６ｍｇ
【００６１】
＜物理現像核液処方Ａ３／１ｍ2当たり＞
前記硫化パラジウムゾル（硫化パラジウムとして）    １ｍｇ
ハイドランＷＬＳ２１０                        ５１５ｍｇ（固形分１８０ｍｇ）
ゼラチン                                        ２０ｍｇ
界面活性剤（Ｓ−１）                              ２ｍｇ
サイリシア４５０                              ２．５ｍｇ
ＶＳ−２                                          ８ｍｇ
【００６２】
＜物理現像核液処方Ａ４／１ｍ2当たり＞
前記硫化パラジウムゾル（硫化パラジウムとして）    １ｍｇ
ハイドランＷＬＳ２１０                      １０３０ｍｇ（固形分３６０ｍｇ）
ゼラチン                                        ４０ｍｇ
界面活性剤（Ｓ−１）                              ４ｍｇ
サイリシア４５０                                  ５ｍｇ
ＶＳ−２                                        １６ｍｇ
【００６３】
＜物理現像核液処方Ａ５／１ｍ2当たり＞
前記硫化パラジウムゾル（硫化パラジウムとして）    １ｍｇ
ハイドランＷＬＳ２１０                      ２５７５ｍｇ（固形分９００ｍｇ）
ゼラチン                                      １００ｍｇ
界面活性剤（Ｓ−１）                            １０ｍｇ
サイリシア４５０                            １２．５ｍｇ
ＶＳ−２                                        ４０ｍｇ
【００６４】
＜物理現像核液処方Ａ６／１ｍ2当たり＞
前記硫化パラジウムゾル（硫化パラジウムとして）    １ｍｇ
ハイドランＷＬＳ２１０                      ３０９０ｍｇ（固形分１０８０ｍｇ）
ゼラチン                                      １２０ｍｇ
界面活性剤（Ｓ−１）                            １２ｍｇ
サイリシア４５０                                １５ｍｇ
ＶＳ−２                                        ４８ｍｇ
【００６５】
＜物理現像核液処方Ａ７／１ｍ2当たり＞
前記硫化パラジウムゾル（硫化パラジウムとして）    １ｍｇ
ハイドランＷＬＳ２１０                      ５１５０ｍｇ（固形分１８００ｍｇ）
ゼラチン                                      ２００ｍｇ
界面活性剤（Ｓ−１）                            ２０ｍｇ
サイリシア４５０                                ２５ｍｇ
ＶＳ−２                                        ８０ｍｇ
【００６６】
＜物理現像核液処方Ａ８／１ｍ2当たり＞
前記硫化パラジウムゾル（硫化パラジウムとして）    １ｍｇ
ハイドランＷＬＳ２１０                      ５６６５ｍｇ（固形分１９８０ｍｇ）
ゼラチン                                      ２２０ｍｇ
界面活性剤（Ｓ−１）                            ２２ｍｇ
サイリシア４５０                            ２７．５ｍｇ
ＶＳ−２                                        ８８ｍｇ
【００６７】
＜比較物理現像核液処方Ａ９／１ｍ2当たり＞
前記硫化パラジウムゾル（硫化パラジウムとして）    １ｍｇ
ハイドランＷＬＳ２１０                        ２０６ｍｇ（固形分７２ｍｇ）
ゼラチン                                          ８ｍｇ
界面活性剤（Ｓ−１）                          ０．８ｍｇ
サイリシア４５０                                  １ｍｇ
ＶＳ−２                                          ４ｍｇ
【００６８】
続いて、上記物理現像核層を塗布した側と反対側に下記組成の裏塗り層を塗布した。
＜裏塗り層組成／１ｍ2当たり＞
ゼラチン                                          ２ｇ
不定形シリカマット剤（平均粒径５μｍ）          ２０ｍｇ
染料１                                        ２００ｍｇ
界面活性剤（Ｓ−１）                          ４００ｍｇ
【００６９】
【化４】
0005180622.tif 000005
【００７０】
続いて、支持体に近い方から下記組成の中間層１、ハロゲン化銀乳剤層１、及び最外層１を上記物理現像核層の上にこの順に塗布し、本発明の導電性材料前駆体１〜８、及び比較導電性材料前駆体９を作製した。ハロゲン化銀乳剤は、写真用ハロゲン化銀乳剤の一般的なダブルジェット混合法で製造した。このハロゲン化銀乳剤は、塩化銀９５ｍｏｌ％と臭化銀５ｍｏｌ％で、平均粒径が０．１５μｍになるように調製した。このようにして得られたハロゲン化銀乳剤を定法に従いチオ硫酸ナトリウムと塩化金酸を用い金硫黄増感を施した。
【００７１】
＜中間層１組成／１ｍ2当たり＞
ゼラチン                                      ０．５ｇ
界面活性剤（Ｓ−１）                              ５ｍｇ
【００７２】
＜ハロゲン化銀乳剤層１組成／１ｍ2当たり＞
ゼラチン                                      ０．５ｇ
ハロゲン化銀乳剤                              ３．０ｇ銀相当
１−フェニル−５−メルカプトテトラゾール      ３．０ｍｇ
界面活性剤（Ｓ−１）                            ２０ｍｇ
【００７３】
＜最外層１組成／１ｍ2当たり＞
ゼラチン                                          １ｇ
不定形シリカマット剤（平均粒径３．５μｍ）      １０ｍｇ
界面活性剤（Ｓ−１）                            １０ｍｇ
【００７４】
このようにして得た導電性材料前駆体を、水銀灯を光源とする密着プリンターで４００ｎｍ以下の光をカットする樹脂フィルターを介し、細線幅２０μｍで格子間隔２５０μｍの網目パターンの透過原稿を密着させて露光した。
【００７５】
続いて下記の拡散転写現像液を作製した。その後、先に露光した導電性材料前駆体、及び未露光の導電性材料前駆体を下記現像液中に１５℃で９０秒間浸漬した後、続いてハロゲン化銀乳剤層、中間層、最外層及び裏塗り層を４０℃の温水で水洗除去し、乾燥処理した。露光したサンプルからは網目パターン状に銀薄膜が形成された導電性材料を得、未露光のサンプルからは全面ベタの銀薄膜が形成された導電性材料を得た。
【００７６】
＜拡散転写現像液＞
水酸化カリウム                                  ２５ｇ
ハイドロキノン                                  １８ｇ
１−フェニル−３−ピラゾリドン                    ２ｇ
亜硫酸カリウム                                  ８０ｇ
Ｎ−メチルエタノールアミン                      １５ｇ
臭化カリウム                                  １．２ｇ
全量を水で１０００ｍｌ
ｐＨ＝１２．２に調整する。
【００７７】
上記のようにして得られた網目パターン状銀薄膜が形成された導電性材料の表面抵抗率は、ダイアインスツルメンツ社製、ロレスターＧＰ／ＥＳＰプローブを用いて、ＪＩＳ  Ｋ  ７１９４に従い測定した。続いて、網目パターン状銀薄膜が形成された導電性材料、及びベタ銀薄膜が形成された導電性材料を下記処方のニッケル電解めっき浴を用い、画像当たりの電流密度２Ａ／ｄｍ2、４５℃で１０分間めっきし、水洗、乾燥した。めっきされた網目パターン状銀薄膜面に日東電工社製ポリエステル粘着テープＮｏ．３１を金属面に気泡の入らないように貼り付け、その後勢い良くテープを剥がし剥離テストを行った。剥離テストの評価は○が剥離無し、△が一部剥離あり、×が全面剥離の３段階とした。得られた結果を表１に示す。また、全面ベタの導電性材料を直径１５ｍｍφのロールに沿わして１８０°曲げさせることを１０回繰り返し、ベタ部に亀裂が入らないか屈曲試験を行った。屈曲試験の評価は○が変化無し、△がわずかにひび割れが発生、×がひび割れ発生とした。評価した結果を表１に示す。
【００７８】
＜ニッケルめっき浴組成＞
６０質量％スルファミン酸ニッケル溶液              ５００ｍｌ
メルブライトＮＩ−２２２５Ａ（メルテックス社製）  ２００ｍｌ
メルブライトＮＩ−２２２５Ｂ（メルテックス社製）    ２０ｍｌ
イオン交換水を加えて全量を１０００ｍｌとする。
【００７９】
【表１】
0005180622.tif 000006
【００８０】
表１の結果に示されているように、本発明の導電性材料前駆体を用いて作製された導電性材料前駆体を用いて製造された導電性材料は導電性も比較的高く、かつ強い密着性を有するだけでなく、屈曲性においても非常に優れていることが判る。
【実施例２】
【００８１】
下記内容の物理現像核液Ｂ１〜Ｂ６、及び比較物理現像核液Ｂ７を用いる以外、実施例１の導電性材料前駆体１と同様にして導電性材料前駆体１０〜１５、及び比較導電性材料前駆体１６を作製し、実施例１同様に評価した。この結果を表２に示す。
【００８２】
＜物理現像核液処方Ｂ１／１ｍ2当たり＞
前記硫化パラジウムゾル（硫化パラジウムとして）    １ｍｇ
ハイドランＷＬＳ２１０                      １１４４ｍｇ（固形分４００ｍｇ）
界面活性剤（Ｓ−１）                              ４ｍｇ
サイリシア４５０                                  ５ｍｇ
ＶＳ−２                                        １６ｍｇ
【００８３】
＜物理現像核液処方Ｂ２／１ｍ2当たり＞
前記硫化パラジウムゾル（硫化パラジウムとして）    １ｍｇ
ハイドランＷＬＳ２１０                      １１３３ｍｇ（固形分３９６ｍｇ）
ゼラチン                                          ４ｍｇ
界面活性剤（Ｓ−１）                              ４ｍｇ
サイリシア４５０                                  ５ｍｇ
ＶＳ−２                                        １６ｍｇ
【００８４】
＜物理現像核液処方Ｂ３／１ｍ2当たり＞
前記硫化パラジウムゾル（硫化パラジウムとして）    １ｍｇ
ハイドランＷＬＳ２１０                      １１２２ｍｇ（固形分３９２ｍｇ）
ゼラチン                                          ８ｍｇ
界面活性剤（Ｓ−１）                              ４ｍｇ
サイリシア４５０                                  ５ｍｇ
ＶＳ−２                                        １６ｍｇ
【００８５】
＜物理現像核液処方Ｂ４／１ｍ2当たり＞
前記硫化パラジウムゾル（硫化パラジウムとして）    １ｍｇ
ハイドランＷＬＳ２１０                        ７２１ｍｇ（固形分２８０ｍｇ）
ゼラチン                                      １２０ｍｇ
界面活性剤（Ｓ−１）                              ４ｍｇ
サイリシア４５０                                  ５ｍｇ
ＶＳ−２                                        １６ｍｇ
【００８６】
＜物理現像核液処方Ｂ５／１ｍ2当たり＞
前記硫化パラジウムゾル（硫化パラジウムとして）    １ｍｇ
ハイドランＷＬＳ２１０                        ６１８ｍｇ（固形分２４０ｍｇ）
ゼラチン                                      １６０ｍｇ
界面活性剤（Ｓ−１）                              ４ｍｇ
サイリシア４５０                                  ５ｍｇ
ＶＳ−２                                        １６ｍｇ
【００８７】
＜物理現像核液処方Ｂ６／１ｍ2当たり＞
前記硫化パラジウムゾル（硫化パラジウムとして）    １ｍｇ
ハイドランＷＬＳ２１０                        ５１５ｍｇ（固形分２００ｍｇ）
ゼラチン                                      ２００ｍｇ
界面活性剤（Ｓ−１）                              ４ｍｇ
サイリシア４５０                                  ５ｍｇ
ＶＳ−２                                        １６ｍｇ
【００８８】
＜比較物理現像核液処方Ｂ７／１ｍ2当たり＞
前記硫化パラジウムゾル（硫化パラジウムとして）    １ｍｇ
ハイドランＷＬＳ２１０                        ４１２ｍｇ（固形分１６０ｍｇ）
ゼラチン                                      ２４０ｍｇ
界面活性剤（Ｓ−１）                              ４ｍｇ
サイリシア４５０                                  ５ｍｇ
ＶＳ−２                                        １６ｍｇ
【００８９】
【表２】
0005180622.tif 000007
【００９０】
表２より水溶性高分子と高分子ラテックスの比率を最適に保つことで高い導電性、高いめっき密着性、高い屈曲性を得ることのできることが判る。
【実施例３】
【００９１】
下記内容の物理現像核液Ｃ１〜Ｃ８を用いる以外、実施例１の導電性材料前駆体１と同様にして導電性材料前駆体１７〜２４を作製し、実施例１同様に評価した。この結果を表３に示す。
【００９２】
＜物理現像核液処方Ｃ１／１ｍ2当たり＞
前記硫化パラジウムゾル（硫化パラジウムとして）    １ｍｇ
ネオステッカー７００（日華化学社製ウレタンポリエステルラテックス）
９７３ｍｇ（固形分３６０ｍｇ）
ゼラチン                                        ４０ｍｇ
界面活性剤（Ｓ−１）                              ４ｍｇ
サイリシア４５０                                  ５ｍｇ
ＶＳ−２                                        １６ｍｇ
【００９３】
＜物理現像核液処方Ｃ２／１ｍ2当たり＞
前記硫化パラジウムゾル（硫化パラジウムとして）    １ｍｇ
ユリアーノＷ６００（荒川化学工業社製ウレタンポリエーテルラテックス）
１０３０ｍｇ（固形分３６０ｍｇ）
ゼラチン                                        ４０ｍｇ
界面活性剤（Ｓ−１）                              ４ｍｇ
サイリシア４５０                                  ５ｍｇ
ＶＳ−２                                        １６ｍｇ
【００９４】
＜物理現像核液処方Ｃ３／１ｍ2当たり＞
前記硫化パラジウムゾル（硫化パラジウムとして）    １ｍｇ
スーパーフレックス６００（第一工業製薬社製ウレタンポリカーボネートラテックス）
１４４０ｍｇ（固形分３６０ｍｇ）
ゼラチン                                        ４０ｍｇ
界面活性剤（Ｓ−１）                              ４ｍｇ
サイリシア４５０                                  ５ｍｇ
ＶＳ−２                                        １６ｍｇ
【００９５】
＜物理現像核液処方Ｃ４／１ｍ2当たり＞
前記硫化パラジウムゾル（硫化パラジウムとして）    １ｍｇ
スーパーフレックス６００                    １４４０ｍｇ（固形分３６０ｍｇ）
ＳＰ２００（触媒化成工業社製ポリエチレンイミン）４０ｍｇ
界面活性剤（Ｓ−１）                              ４ｍｇ
サイリシア４５０                                  ５ｍｇ
ＶＳ−２                                        １６ｍｇ
【００９６】
＜物理現像核液処方Ｃ５／１ｍ2当たり＞
前記硫化パラジウムゾル（硫化パラジウムとして）    １ｍｇ
ネオステッカー７００                          ９７３ｍｇ（固形分３６０ｍｇ）
ゼラチン                                        ４０ｍｇ
界面活性剤（Ｓ−１）                              ４ｍｇ
サイリシア４５０                                  ５ｍｇ
ＶＳ−３                                        １６ｍｇ
【００９７】
＜物理現像核液処方Ｃ６／１ｍ2当たり＞
前記硫化パラジウムゾル（硫化パラジウムとして）    １ｍｇ
ネオステッカー７００                          ９７３ｍｇ（固形分３６０ｍｇ）
ゼラチン                                        ４０ｍｇ
界面活性剤（Ｓ−１）                              ４ｍｇ
サイリシア４５０                                  ５ｍｇ
デナコールＥＸ３１３（ナガセケムテックス社製エポキシ化合物）
１６ｍｇ
【００９８】
＜物理現像核液処方Ｃ７／１ｍ2当たり＞
前記硫化パラジウムゾル（硫化パラジウムとして）    １ｍｇ
ネオステッカー７００                          ９７３ｍｇ（固形分３６０ｍｇ）
ゼラチン                                        ４０ｍｇ
界面活性剤（Ｓ−１）                              ４ｍｇ
サイリシア４５０                                  ５ｍｇ
２，４−ジクロロ−６−ヒドロキシ−ｓ−トリアジンナトリウム塩
１６ｍｇ
【００９９】
＜物理現像核液処方Ｃ８／１ｍ2当たり＞
前記硫化パラジウムゾル（硫化パラジウムとして）    １ｍｇ
ネオステッカー７００                          ９７３ｍｇ（固形分３６０ｍｇ）
ゼラチン                                        ４０ｍｇ
界面活性剤（Ｓ−１）                              ４ｍｇ
サイリシア４５０                                  ５ｍｇ
ＶＳ−８                                        １６ｍｇ
【０１００】
【化５】
0005180622.tif 000008
【０１０１】
【表３】
0005180622.tif 000009
【０１０２】
表３より他のバインダー及び架橋剤を用いても、本発明の好ましい構成にする限り、高い導電性、高いめっき密着性、高い屈曲性を得ることができることが判る。